ВОДОНЕПРОНИЦАЕМАЯ МЕМБРАНА
WATER IMPERMEABLE MEMBRANE

Область техники
Изобретение касается водонепроницаемой мембраны, включающей в себя барьерный слой и сцепляющий слой, который расположен с одной стороны барьерного слоя, согласно ограничительной части первого пункта.
Изобретение касается также формованного блока, включающего в себя водонепроницаемую мембрану, водонепроницаемого формованного блока, а также способа уплотнения оснований.
Уровень техники
Для уплотнения оснований от пропускания воды в строительной области известны водонепроницаемые мембраны. Например, в US 4065924 описан барьерный слой, соединенный со сцепляющим слоем, при этом барьерный слой расположен на основании, а сцепляющий слой обеспечивает сцепление с нанесенным бетоном, при этом он пропитан нанесенным бетоном.
Недостатком таких уплотнений является, однако, то, что барьерный слой может отсоединиться от сцепляющего слоя и между ними могут образоваться полости. Кроме того, сцепление между барьерным слоем и сцепляющим слоем может быть не полным по производственным причинам, или сцепляющий слой не полностью пропитывается нанесенным бетоном. Все это может привести к полостям, через которые могут распространяться жидкости. В случае протечки в барьерном слое, например, вследствие врастающих корней, усталости материала или вследствие усилий растяжения и среза, проникающая вода может затекать за барьерный слой через эти взаимосвязанные полости. Из-за этого, с одной стороны, большие области затрагиваются проникнувшей водой, а с другой стороны, затруднена точная локализация протечки.
Изложение изобретения
Поэтому задача настоящего изобретения состоит в том, чтобы улучшить водонепроницаемую мембрану вышеназванного рода в том отношении, чтобы сократить до минимума распространение полостей по барьерному слою и вместе с тем размер областей, в которые затекла проникнувшая вода.
В соответствии с изобретением это достигается с помощью признаков первого пункта.
Итак, суть изобретения заключается в том, что у водонепроницаемой мембраны, включающей в себя барьерный слой и сцепляющий слой, уплотняющее средство прерывисто расположено между сцепляющим слоем и барьерным слоем.
Преимущества изобретения усматриваются, в частности, в том, что уплотняющее средство между сцепляющим слоем и барьерным слоем затрудняет, и соответственно, предотвращает затекание за барьерный слой в случае протечки в барьерном слое. В частности, полости, которые образуются между пропитанным бетоном сцепляющим слоем и барьерным слоем, прерываются средством уплотнения. Благодаря этому ограничивается размер областей, в которые затекла проникнувшая вода. Поэтому повреждение от проникнувшей воды ограничивается меньшей областью, и поэтому можно легче локализовать поврежденное место. Это особенно предпочтительно, например, для устранения места повреждения путем инъекции в трещины.
Особенно целесообразно, если средство уплотнения расположено в виде решетки. Такое расположение в виде решетки предпочтительно в том отношении, что при этом образуется множество ячеек решетки, из которых каждая отдельная охвачена средством уплотнения. В случае проникновения воды, при протечке в барьерном слое в такой ячейке решетки, средство уплотнения вдоль ячейки решетки затруднило бы распространение за пределы ячейки решетки, при этом примыкающие ячейки решетки затруднили бы, в частности, предотвратили бы распространение жидкости.
Предпочтительно также, если средство уплотнения частично проникает в сцепляющий слой. Благодаря этому полости в сцепляющем слое, через которые могут распространяться жидкости, прерываются средством уплотнения.
Другие предпочтительные варианты осуществления содержатся в зависимых пунктах.
Другие аспекты изобретения являются предметом других независимых пунктов. Особенно предпочтительные варианты осуществления изобретения являются предметом зависимых пунктов.
Краткое описание чертежей
Ниже примеры осуществления изобретения поясняются более подробно при помощи чертежей. Одинаковые элементы на различных фигурах снабжены одинаковыми номерами позиций. Направление течения сред указано стрелками.
Показано:
Фиг.1 - поперечное сечение барьерного слоя, соединенного со сцепляющим слоем из уровня техники.
Фиг.2 - поперечные сечения водонепроницаемых мембран перед добавлением жидкого бетона на сцепляющий слой.
Фиг.3 - поперечные сечения водонепроницаемых мембран, соединенных с бетоном. Средство уплотнения препятствует распространению проникнувшей жидкости в полость между пропитанным бетоном сцепляющим слоем и барьерным слоем.
Фиг.4 - схематичные изображения в перспективе мест расположения средства уплотнения предлагаемой изобретением водонепроницаемой мембраны.
Фиг.5 - схематичные изображения в перспективе для подавления распространения проникнувшей воды через расположенное в виде решетки средство уплотнения у водонепроницаемой мембраны.
Фиг.6 - схематичные изображения в перспективе формованного блока, включающего в себя водонепроницаемую мембрану и слой из изоляционного материала.
Фиг.7 - схематичные изображения в перспективе водонепроницаемого формованного блока.
Показаны только элементы, важные для непосредственного понимания изобретения.
Подробное описание изобретения
На фиг.1 показано поперечное сечение барьерного слоя, соединенного со сцепляющим слоем из уровня техники. Отсоединение сцепляющего слоя от барьерного слоя или неполная пропитка сцепляющего слоя бетоном может привести к полостям вдоль барьерного слоя. В случае протечки проникнувшая вода может затекать за барьерный слой через взаимосвязанные полости по значительной части поверхности. Если одна из этих полостей соединена с трещиной в бетонном слое, проникнувшая вода может проникать через эту трещину сквозь бетон. В этом случае место выхода воды не допускает обратного замыкания с местом протечки.
На фиг. 2a-2d изображены предлагаемые изобретением водонепроницаемые мембраны 1, включающие в себя барьерный слой 2 и сцепляющий слой 3, который расположен с одной стороны барьерного слоя, и прерывисто расположенное между сцепляющим слоем и барьерным слоем средство 4 уплотнения.
В качестве средства 4 уплотнения рассматриваются все материалы, которые способны уменьшить, в частности предотвратить проход жидкостей 10, в частности, воды, через упомянутые полости 11 вдоль барьерного слоя.
Кроме того, предпочтительно, чтобы средство 4 уплотнения в щелочном диапазоне pH, в частности, обусловленном бетоном 7, было стабильным и могло осуществлять свою уплотняющую функцию. Кроме того, предпочтительно, если средство уплотнения обладает высокой устойчивостью к возможным добавкам в проникающей жидкости 10 в случае протечки 9 в барьерном слое 2. Такие добавки представляют собой обычно соли, в частности, в содержащей соленую воду грунтовой воде, гидроокись кальция, серосодержащие соединения, а также растворители.
Предпочтительно средство 4 уплотнения представляет собой термопласт или термопластичный эластомер. Термопластичные эластомеры обладают тем преимуществом, что средство уплотнения благодаря им отличается хорошей эластичностью при горизонтальных и вертикальных смещениях, в частности смещениях барьерного слоя 2 и сцепляющего слоя 3. Хорошая эластичность средства уплотнения предотвращает растрескивание или отсоединение средства уплотнения и вместе с тем выход из строя уплотнения.
Под термопластичными эластомерами в этом документе понимаются полимерные материалы, которые объединяют в себе механические свойства вулканизированных эластомеров со способностью к переработке термопластов. Обычно такие термопластичные эластомеры представляют собой блоксополимеры с твердыми и мягкими сегментами или так называемые полимерные сплавы с соответственно термопластичными и эластомерными составными частями.
Предпочтительные термопласты и термопластичные эластомеры выбраны, в частности, из группы, состоящей из полиэтилена (PE), полиэтилена низкой плотности (LDPE), этилен-винилацетат сополимера (EVA), полибутена (PB); термопластичных эластомеров на основе олефина (TPE-O, TPO), таких как этилен-пропилен-диен/пропилен-сополимеры; разветвленные термопластичные эластомеры на основе олефина (TPE-V, TPV); термопластичные полиуретаны (TPE-U, TPU), такие как TPU с ароматическими твердыми сегментами и сложнополиэфирными мягкими сегментами (TPU-ARES), простыми полиэфирными мягкими сегментами (TPU-ARET), сложнополиэфирными и простыми полиэфирными мягкими сегментами (TPU-AREE) или поликарбонатными мягкими сегментами (TPU-ARCE); термопластичные сополиэстеры (TPE-E, TPC), такие как TPC со сложнополиэфирными мягкими сегментами (TPC-ES), простыми полиэфирными мягкими сегментами (TPC-ET) или со сложными полиэфирными и простыми полиэфирными мягкими сегментами (TPC-EE); стирол-блоксополимеры (TPE-S, TPS), такие как стирол/бутадиен-блоксополимер (TPS-SBS), стирол/изопрен-блоксополимер (TPS-SIS), стирол/этилен/бутилен/ситрол-блоксополимер (TPS-SEBS), стирол/этилен-пропиле/ситрол-блоксополимер (TPS-SEPS); и термопластичные сополиамиды (TPE-A, TPA).
Другие предпочтительные средства 4 уплотнения представляют собой средства уплотнения, которые выбраны из группы, состоящей из акрилатных соединений, полиуретанполимеров, полимеров с концевыми силановыми группами и полиолефинов.
Предпочтительными акрилатными соединениями являются, в частности, акрилатные соединения на основе акрилмономеров, в частности эфиров акриловой и метакриловой кислот.
Понятие «полиуретанполимер» включает в себя все полимеры, которые получаются так называемым методом ступенчатой полимеризации диизоцианата. Сюда относятся также такие полимеры, которые почти или совсем не содержат уретановых групп. Примерами полиуретанполимеров являются простые полиэфир-полиуретаны, сложные полиэфир-полиуретаны, полиэфир-полимочевины, полимочевины, полиэстер-полимочевины, полиизоцианураты и поликарбодиимиды.
Предпочтительно также, если средство 4 уплотнения представляет собой адгезионный клей и/или плавящийся клей. Это обеспечивает хорошее сцепление и хорошую адгезию средства уплотнения к барьерному слою 2, в частности к сцепляющему слою 3, и уменьшает, таким образом, отсоединение средства уплотнения и вместе с тем выход из строя уплотнения.
Адгезионные клеи и плавящийся клей в целом известны специалисту и описаны в CD Römpp Chemie Lexikon, версия 1.0, Georg Tieme Verlag, Штуттгарт.
Предпочтительно также, если средство 4 уплотнения содержит разбухающие вещества, которые при контакте с водой в несколько раз увеличиваются в объеме, обычно от 200 до 1000% от первоначального объема. Дополнительно к увеличению объема определенные разбухающие вещества могут также химически реагировать с водой. Примерами таких разбухающих веществ являются разбухающие вещества на основе полиуретана, в частности, силанмодифицированные полимеры, которые за счет влажности отверждаются с получением эластичного продукта. Другим примером разбухающих веществ являются бетонит-бутил-каучуки.
Предпочтительно, если разбухающие вещества представляют собой разбухающие вещества, которые при нанесении покрытия реагируют с водой с замедлением во времени, чтобы, в частности, во время контакта с влажным бетоном разбухающие вещества не разбухали или разбухали только в небольшой степени, и в случае затекания жидкости 10, в частности воды, за водонепроницаемую мембрану 1 оставались способными к разбуханию. При разбухании разбухающих веществ в случае затекания за водонепроницаемую мембрану 1 средство 4 уплотнения может сильнее прижиматься к барьерному слою 2 и/или пропитанному бетоном сцепляющему слою 8, дополнительно полости 11 уменьшаются за счет расширения объема разбухающего вещества. И то, и другое способствует тому, чтобы уменьшить, в частности, предотвратить проход воды через полости 11 вдоль барьерного слоя 2.
Предпочтительно средство 4 уплотнения расположено в виде поверхностной структуры и/или в виде решетки.
Такая поверхностная структура изображена, например, на фиг. 4a и 4e, причем в этой связи под понятием «поверхностная структура» понимается расположение и форма материала в пространстве, а не свойства поверхности материала.
Отдельные поверхности могут иметь любой размер и форму и быть расположены равномерно или же неравномерно. Преимущество поверхностной структуры расположения заключается, с одной стороны, в том, что изготовление проще, в частности, когда отдельные поверхности расположены равномерно и обладают одинаковой формой и площадью. С другой стороны, обеспечивается обусловленное большой площадью хорошее сцепление и хорошая адгезия средства 4 уплотнения с барьерным слоем 2, в частности со сцепляющим слоем 3, что, в свою очередь, уменьшает риск отсоединения средства 4 уплотнения и вместе с тем выхода из строя уплотнения.
Расположение средства 4 уплотнения в виде решетки, причем средство уплотнения образует линии 12 решетки, показано, например, на фиг. 4b, 4c и 4d. Расположение в виде решетки может быть структурированным или нет. Расположение в виде решетки, в частности структурированное расположение в виде решетки, предпочтительно в том отношении, что по сравнению с поверхностной структурой расположения при этом требуется меньше средства 4 уплотнения. Другое преимущество заключается в том, что при расположении в виде решетки образуется множество ячеек 13 решетки, из которых каждая отдельная охвачена средством 4 уплотнения. В случае проникновения жидкости 10 в такую ячейку 13 решетки средство 4 уплотнения вдоль ячейки 13 решетки затруднило бы, в частности предотвратило бы, распространение за пределы ячейки решетки, при этом примыкающие ячейки решетки дополнительно затруднили бы, в частности предотвратили бы, распространение жидкости 10. Это показано, например, на фиг.5, причем плотность штриховки соответствует количеству проникнувшей жидкости 10.
Средство 4 уплотнения может частично, как показано на фиг.2b, или же полностью проникать в сцепляющий слой 3, как показано на фиг.2c, в частности, если сцепляющий слой 3 представляет собой пористый материал. Средство 4 уплотнения может также совсем не проникать в сцепляющий слой 3, как показано на фиг.2a.
В случае, если средство 4 уплотнения полностью проникает в сцепляющий слой 3, может быть, в частности, предпочтительно, чтобы сцепляющий слой 3 имел бóльшую толщину, чем средство 4 уплотнения. При этом средство уплотнения не полностью проникает сквозь толщину сцепляющего слоя, что может быть предпочтительным, чтобы средство уплотнения не попадало на поверхность отвернутой от барьерного слоя 2 стороны сцепляющего слоя 3. Такое средство 4 уплотнения, в частности, если оно представляет собой постоянное клейкое средство уплотнения, может быть непредпочтительным при скатывании и раскатывании водонепроницаемых мембран 1, при транспортировке и при хождении по водонепроницаемым мембранам перед нанесением бетона 7.
В частности, средство 4 уплотнения может проникать сквозь толщину сцепляющего слоя 3 на 0-80%, предпочтительно на 5-50%, в частности на 10-30%.
Это, в частности, предпочтительно в том отношении, что благодаря этому возникают лучшее сцепление и лучшая адгезия средства уплотнения со сцепляющим слоем. Кроме того, благодаря этому могут уплотняться области сцепляющего слоя, в частности, вблизи барьерного слоя 2, которые мало пропитаны бетоном 7 и из-за этого являются в большей степени проницаемыми для проникнувшей жидкости 10.
Поэтому средство 4 уплотнения обладает предпочтительно стойкостью, которая допускает проникновение в сцепляющий слой 3, однако проникновение сквозь сцепляющий слой происходит только частично, обычно менее чем на 80% толщины сцепляющего слоя. Под стойкостью в этом документе понимается сопротивление стеканию средства 4 уплотнения.
Части сцепляющего слоя 3 могут быть непосредственно соединены с барьерным слоем 2, в частности, там, где между сцепляющим слоем и барьерным слоем не находится средство 4 уплотнения.
Под «непосредственно соединены» понимается, что между двумя материалами не имеется никакого другого слоя или субстанции, и что два материала непосредственно соединены друг с другом, или, соответственно, сцеплены друг с другом. В переходе между двумя материалами два этих материала могут находиться в смешанном друг с другом состоянии.
Сцепляющий слой 3 может быть практически неподвижно расположен на барьерном слое 2. Это может осуществляться, в частности, путем того, что при изготовлении водонепроницаемой мембраны 1 сцепляющий слой 3 и барьерный слой 2 за счет теплового воздействия, за счет давления, за счет физической абсорбции или за счет воздействия любого другого физического усилия непосредственно соединяются друг с другом. Это предпочтительно, в частности, потому, что не требуется никакого химического соединения барьерного слоя и сцепляющего слоя посредством клеев, что предпочтительно сказывается на затратах на изготовления водонепроницаемой мембраны 1. В частности, сцепляющий слой и барьерный слой могут соединяться друг с другом путем припрессовывания. Путем припрессовывания может быть получено сильное сцепление между сцепляющим слоем, в частности, если он представляет собой нетканый материал, и барьерным слоем. Дополнительно качество сцепления при изготовлении водонепроницаемой мембраны при припрессовывании надежнее и менее подвержено колебаниям в зависимости от производственных параметров, чем при сцеплении с помощью клеев.
Однако существует также возможность соединения друг с другом сцепляющего слоя 3 и барьерного слоя 2 с помощью клея.
Кроме того, является предпочтительным, если барьерный слой 2 и/или сцепляющий слой 3 представляет собой гибкий слой полимерного материала.
При этом является предпочтительным, с одной стороны, что барьерный слой 2, соответственно, сцепляющий слой 3 при этом обладает хорошей эластичностью при горизонтальных и вертикальных смещениях. С другой стороны, это обеспечивает изготовление с оптимальными затратами и хорошую устойчивость к погодным условиям, в частности, к низким температурам и влажности. Кроме того, гибкие слои из полимерного материала, в частности, если из них состоят барьерный слой и сцепляющий слой, позволяют скатывать водонепроницаемую мембрану 1, что облегчает транспортировку, а также установку водонепроницаемой мембраны на основании 6.
Барьерный слой 2 может состоять изо всех материалов, которые также обеспечивают достаточную герметичность при высоких давлениях жидкости.
Также является предпочтительным, если барьерный слой 2 обладает высокой устойчивостью к давлению воды, а также хорошими показателями при испытаниях на раздир и испытаниях на сопротивление перфорации, что особенно предпочтительно при механических нагрузках на стройплощадках.
В частности, предпочтительно, если барьерный слой 2 представляет собой слой термопласта, предпочтительно слой полиэтилена. В результате этого обеспечивается хорошая сопротивляемость воздействиям окружающей среды.
Предпочтительно барьерный слой 2 выбран из материалов группы, состоящей из полиэтилена высокой плотности (HDPE), полиэтилена средней плотности (MDPE), полиэтилена низкой плотности (LDPE), полиэтилена (PE), полиэтилентерефталата (PET), полистирола (PS), поливинилхлорида (PVC), полиамидов (PA), этилен-винилацетата (EVA), хлорсульфонированного полиэтилена, термопластичных полиолефинов (TPO), этилен-пропилен-диен-каучука (EPDM) и их смесей.
Барьерный слой 2 может иметь толщину, равную от 0,1 до 5 мм, в частности от 0,5 до 2,5 мм, предпочтительно от 0,8 до 1,5 мм.
Благодаря обработке поверхности, такой как, например, обработка коронным разрядом, фторирование и обработка пламенем барьерного слоя 2, может быть улучшена адгезия сцепляющего слоя 3 и средства 4 уплотнения, в особенности средства уплотнения.
Также может быть предпочтительно, чтобы барьерный слой 2 с отвернутой от сцепляющего слоя 3 стороны был снабжен покрытием для повышения непроницаемости для радона. Такое покрытие обычно представляет собой металлическое покрытие, в частности покрытие из алюминия. Предпочтительно также покрыть покрытие для повышения непроницаемости для радона дополнительно слоем полимерного материала, чтобы защитить покрытие от механического повреждения. Например, барьерный слой из полиэтилена низкой плотности (LDPE) на отвернутой от сцепляющего слоя 3 стороне может быть снабжен покрытием из алюминия, при этом это покрытие, в свою очередь, на отвернутой от сцепляющего слоя стороне снабжено дополнительным слоем из полиэтилена низкой плотности (LDPE).
Предпочтительно также, если барьерный слой 2 снабжен тиснением 5, в частности растровым тиснением с канавками 14, для помещения средства 4 уплотнения, как это, например, показано на фиг. 2d и 4d. Это предпочтительно, в частности, потому, что в результате увеличения контактной поверхности между барьерным слоем 2 и средством 4 уплотнения получаются улучшенное сцепление и лучшая адгезия средства уплотнения с барьерным слоем, что, в свою очередь, уменьшает риск отсоединения средства уплотнения и вместе с тем выхода из строя уплотнения.
Кроме того, благодаря этому сцепление между барьерным слоем и сцепляющим слоем в областях, близких к средству уплотнения, может быть улучшено, в частности, оно может быть выполнено сплошным.
Растровое тиснение 5 с канавками 14 позволяет осуществить растровое расположение средства 4 уплотнения, с теми преимуществами, которые были упомянуты выше.
Также возможны тиснения 5 с карманами 15, как это показано на фиг.4e, и при изготовлении водонепроницаемой мембраны 1 по сравнению с растровым тиснением с канавками 14 это дает преимущество в виде более простого нанесения средства 4 уплотнения в эти карманы.
Тиснение 5 обычно может иметь глубину, равную от 0,1 до 10 мм, предпочтительно от 0,5 до 5 мм, расстояние между канавками 14 или карманами 15 может составлять от 0,5 до 30 мм, предпочтительно от 1 до 10 мм.
Сцепляющий слой 3 может состоять изо всех материалов, в частности из таких, которые хорошо пропитываются жидким бетоном 7 и образуют хорошее сцепление с затвердевшим бетоном 7.
Под понятием «сцепляющий слой» в этом документе понимается слой, который может обеспечивать сцепление с нанесенным бетоном 7.
Таким образом, сцепляющий слой 3 может входить практически в неподвижное соединение с бетоном 7, если указанный бетон перед его отверждением приводится в контакт со сцепляющим слоем.
Предпочтительно, если сцепляющий слой 3 состоит из пористого материала. Пористая структура способствует эластичности сцепляющего слоя, она может благодаря этому лучше выдерживать усилия растяжения и среза. С другой стороны, она приводит к хорошему впитыванию жидкого бетона и вместе с тем к хорошему сцеплению с жидким, а также отвержденным бетоном 7. Это может, в частности, быть предпочтительно при больших углах наклона поверхности, чтобы бетон не соскальзывал по сцепляющему слою.
Предпочтительно сцепляющий слой 3 представляет собой волокнистый материал. Под волокнистым материалом во всем настоящем документе следует понимать материал, который состоит из волокон. Волокна включают в себя или состоят из органического или синтетического материала. В частности, речь идет о целлюлозных, хлопчатобумажных волокнах или о синтетических волокнах. В качестве синтетических волокон прежде всего предпочтительно назвать волокна из сложного полиэфира или из гомо- или сополимеров этилена и/или пропилена, или из вискозы. Волокна могут при этом представлять собой короткие волокна или длинные волокна, пряденые, тканые или нетканые волокна или элементарные волокна. Кроме того, волокна могут представлять собой ориентированные или вытянутые волокна. Кроме того, может быть предпочтительно совместное применение различных волокон как по геометрии, так и по составу.
Кроме того, в волокнистом материале имеются промежутки. Эти промежутки образуются вследствие надлежащих методов изготовления. Предпочтительно промежутки, по меньшей мере, частично открыты и позволяют проникать жидкому бетону.
Состоящая из волокон основа может изготавливаться самыми разными известными специалисту способами. В частности, применяются основы, которые представляют собой ткань, нетканый материал или трикотаж.
Волокнистый материал может представлять собой более рыхлый материал из штапельных волокон или элементарных волокон, связанность которых в целом обеспечивается присущей волокнам сцепляемостью. При этом отдельные волокна могут иметь приоритетное направление или быть ненаправленными. Состоящая из волокон основа может быть механически упрочнена путем иглопрокалывания, провязывания или перепутывания тонкими струями воды.
Особенно предпочтительным в качестве волокнистого материала является войлок или нетканый материал.
Такие слои из волокнистых материалов обладают теми же преимуществами, которые были упомянуты выше в отношении пористых материалов, и требуют низких затрат на изготовление. Кроме того, они, а также пористые материалы, обладают тем преимуществом, что они могут быть расположены на барьерном слое 2 практически неподвижно, за счет теплового воздействия, за счет давления, за счет физической адсорбции или за счет воздействия любого другого физического усилия, как это было упомянуто выше.
Кроме того, как правило, возможно очень равномерное изготовление волокнистых материалов, благодаря чему может быть достигнута сравнимая проницаемость бетоном 7.
Предпочтительно также, если сцепляющий слой 3 может защищать уплотнительный материал 4 и, в частности, барьерный слой 2 от механических нагрузок. В частности, при укладке водонепроницаемой мембраны 1 и перед нанесением жидкого бетона и во время него могут возникнуть очень сильные механические нагрузки, например, при хождении по водонепроницаемой мембране, при укладке железной арматуры или при нанесении жидкого бетона. Поэтому предпочтительно, если сцепляющий слой 3 обладает определенным весом, отнесенным к единице площади, и, таким образом, обладает определенной сопротивляемостью давлению механических нагрузок.
Предпочтительно сцепляющий слой 3 представляет собой термопластичный материал, и этот материал выбран из группы, включающей в себя полиэтилен высокой плотности (HDPE), полиэтилентерефталат (PET), полистирол (PS), полипропилен (PP), поливинилхлорид (PVC), полиамид (PA) и их комбинации.
Кроме того, сцепляющий слой 3 может иметь толщину, равную 0,5-30 мм, предпочтительно 2-10 мм.
Водонепроницаемая мембрана 1 может изготавливаться любым способом. В частности, водонепроницаемые мембраны могут изготавливаться на стандартном оборудовании. Водонепроницаемые мембраны могут изготавливаться в одном единственном технологическом шаге в виде бесконечного продукта, например, путем экструзии, и/или каландрирования, и/или ламинирования, и, например, наматываться в рулоны. Температура массы в экструдере или каландре может находиться в диапазоне от 100°C до 200°C, предпочтительно от 120°C до 170°C, в частности от 130°C до 150°C, предпочтительно во время экструзии, и/или каландрирования, и/или ламинирования.
Средство 4 уплотнения может наноситься на барьерный слой 2 через щелевые сопла, обычно незадолго до соединения барьерного слоя сцепляющим слоем 3. Предпочтительно, чтобы средство 4 уплотнения обладало составом и стойкостью, которые совместимы с температурами изготовления водонепроницаемой мембраны 1.
В частности, сцепляющий слой 3 путем ламинирования соединяется с барьерным слоем 2, обычно вскоре после того, как средство 4 уплотнения было нанесено на барьерный слой, или одновременно.
Кроме того, изобретение касается формованного блока 16, включающего в себя водонепроницаемую мембрану 1, которая была описана выше, и слой из изоляционного материала 17.
Изоляционный материал, в частности тепло- и/или звукоизоляционный материал, обычно представляет собой вспененный полистирол, вспененный полиуретан, минеральную вату или вспененное стекло (пеностекло), или их комбинации.
Слой из изоляционного материала 17 обычно имеет толщину, равную 1-50 см.
Обычно формованный блок 16 представляет собой элемент готовой конструкции, в частности плиту, которая изображена на фиг.6. Такая готовая конструкция предпочтительна в том отношении, что изоляционный материал и водонепроницаемая мембрана 1 могут устанавливаться в одном рабочем этапе. Такие готовые конструкции особенно подходят для водопроницаемых изоляционных материалов, при этом барьерный слой 2 препятствует дальнейшему проходу жидкостей.
Кроме того, изобретение касается водонепроницаемого формованного блока 18, включающего в себя барьерный слой 2, сцепляющий слой 3, который расположен с одной стороны барьерного слоя, а также средство 4 уплотнения, прерывисто расположенное между сцепляющим слоем и барьерным слоем, при этом барьерный слой состоит из водонепроницаемого изоляционного материала.
Водонепроницаемый изоляционный материал соответствует описанному выше изоляционному материалу при условии, что этот изоляционный материал является водонепроницаемым. Слой водонепроницаемого изоляционного материала 19 обычно имеет толщину, равную 1-50 см.
Сцепляющий слой 3 и средство 4 уплотнения водонепроницаемого формованного блока 18 соответствуют сцепляющему слою и средству уплотнения, которые были упомянуты в связи с водонепроницаемой мембраной 1.
Обычно формованный блок представляет собой элемент готовой конструкции, в частности плиту, которая изображена на фиг.7. Водонепроницаемый формованный блок 18 обладает теми же преимуществами, которые были упомянуты выше в отношении формованного блока 16.
Кроме того, изобретение касается способа герметизации оснований 6, включающего в себя следующие стадии:
i) нанесение водонепроницаемой мембраны 1, как упомянуто выше, на основание 6, при этом барьерный слой 2 водонепроницаемой мембраны 1 направлен к основанию,
ii) нанесение жидкого бетона 7 на сцепляющий слой 3 водонепроницаемой мембраны 1.
Под жидким бетоном в этом документе понимается бетон 7 до отверждения. Бетон 7 может быть частью сооружения, в частности сооружения надземной или подземной постройки, такого как, например, здание, гараж, туннель, свалка, водохранилище, дамба или элементом сборного сооружения.
Жидкий бетон 7 обычно наливается на сцепляющий слой 3 и/или по нему и может проникать в сцепляющий слой. В частности, предпочтительно, если жидкий бетон полностью пропитывает сцепляющий слой. После отверждения бетона обычно образуется практически неподвижное сцепление между отвержденным бетоном 7 и сцепляющим слоем 3, и, таким образом, с водонепроницаемой мембраной 1, в частности, если бетон в своем жидком состоянии полностью пропитал сцепляющий слой.
Однако предпочтительно также, если жидкий бетон не полностью пропитывает сцепляющий слой. После отверждения бетона образуется обращенная к барьерному слою 2 часть сцепляющего слоя 3, которая не пропитана бетоном 7, которая благодаря этому обладает большей эластичностью при горизонтальных и вертикальных перемещениях, в частности перемещениях барьерного слоя и сцепляющего слоя, чем пропитанная бетоном часть сцепляющего слоя 8. Более высокая эластичность не пропитанного бетоном сцепляющего слоя может противодействовать растрескиванию или отсоединению средства 4 уплотнения и/или барьерного слоя 2. Кроме того, благодаря этому возможна лучшая заделка трещин в бетоне 7.
Основание 6 может быть при этом горизонтальным или нет. Оно может также представлять собой земляной грунт, сооружение или опалубку. Обычно основание представляет собой вертикально расположенную опалубку из дерева или стальных балок. Основание может также представлять собой изоляционный материал.
Обычно способ включает в себя дополнительно шаг крепления водонепроницаемой мембраны 1 к основанию 6. Этот шаг осуществляется, в частности, после установки водонепроницаемой мембраны на основании, обычно путем механического крепления и/или приклеивания.
Кроме того, изобретение касается применения водонепроницаемой мембраны 1, которая была упомянута выше, для уплотнения оснований 6.
Разумеется, изобретение не ограничено показанными и описанными примерами осуществления.
Спецификация позиций
1 Водонепроницаемая мембрана
2 Барьерный слой
3 Сцепляющий слой
4 Средство уплотнения
5 Тиснение
6 Основание
7 Бетон
8 Сцепляющий слой, пропитанный бетоном
9 Протечка
10 Жидкость
11 Полость
12 Линия решетки
13 Ячейка решетки
14 Канавка
15 Карман
16 Формованный блок
17 Слой из изоляционного материала
18 Водонепроницаемый формованный блок
19 Слой из водонепроницаемого изоляционного материала.